(57)【要約】      （修正有）【課題】再生樹脂を含有し、かつ、意匠性に優れる粘着ラベルを提供する。【解決手段】再生樹脂を含有する層を少なくとも１層以上有する基材２と、基材２の一方の側に、直接又はその他の層を介して積層された金属光沢層３と、金属光沢層３上に、直接又はその他の層を介して積層された粘着剤層４と、を有する粘着ラベル素材１を用いて製造される。再生樹脂の少なくとも１種が、再生ポリエステル樹脂である。【選択図】図１
0003217989.tif 000002
【実用新案登録請求の範囲】
【請求項１】
再生樹脂を含有する層を少なくとも１層以上有する基材と、
前記基材の一方の側に、直接又はその他の層を介して積層された金属光沢層と、
前記金属光沢層上に、直接又はその他の層を介して積層された粘着剤層と、を有する粘着ラベル素材。
【請求項２】
前記再生樹脂の少なくとも１種が、再生ポリエステル樹脂である、請求項１に記載の粘着ラベル素材。
【請求項３】
前記再生ポリエステル樹脂が、メカニカルリサイクルポリエステル樹脂である、請求項２に記載の粘着ラベル素材。
【請求項４】
前記再生樹脂を含有する層中の再生樹脂の含有量が、層全体を基準として４０質量％以上である、請求項１〜３のいずれかに記載の粘着ラベル素材。
【請求項５】
前記再生樹脂を含有する層が、さらに非再生樹脂を含有するものである、請求項１〜４のいずれかに記載の粘着ラベル素材。
【請求項６】
請求項１〜５のいずれかに記載の粘着ラベル素材を用いて製造された粘着ラベル。
【請求項７】
物品本体の表面に、請求項６に記載の粘着ラベルが貼着されてなる物品。
【考案の詳細な説明】
【技術分野】
【０００１】
本考案は、再生樹脂を含有する層を少なくとも１層以上有する基材を有し、かつ、意匠性に優れる粘着ラベルが得られる粘着ラベル素材と、この粘着ラベル素材を用いて製造された粘着ラベル、及びこの粘着ラベルが貼着されてなる物品に関する。
【背景技術】
【０００２】
近年、循環型社会の構築を目的として、再生樹脂に関する技術開発が行われている。
例えば、使用済みペットボトルを粉砕、洗浄した後に、高温で溶融、減圧、ろ過などを行って得られた再生樹脂である、メカニカルリサイクルポリエチレンテレフタレート樹脂は、十分に高い品質を有する衛生的な再生樹脂として知られ、近年、飲料用ボトルの成形材料等としても提案されている。
【０００３】
例えば、特許文献１には、ポリエステル樹脂製の容器をケミカルリサイクルして成るケミカルリサイクルポリエステル樹脂から成る層と、ポリエステル樹脂製の容器をメカニカルリサイクルしてなるメカニカルリサイクルポリエステル樹脂から成る層を有することを特徴とするポリエステル構造体（ボトル、フィルム等）が記載されている。
【先行技術文献】
【特許文献】
【０００４】
【特許文献１】特開２０１１−２５６３２８号公報
【考案の概要】
【考案が解決しようとする課題】
【０００５】
上記のように、近年、再生樹脂の高品質化が達成されてきている。
したがって、循環型社会の構築のためには、社会全体として再生樹脂を積極的に使用してその使用量を高め、継続的なリサイクル活動を支えることが重要である。
ところで、従来から、商品の容器には、商品名、商品説明、商標、絵柄などを表すために、意匠性を持たせた粘着ラベルが取り付けられる。
また、一般に、清涼飲料水や酒類、調味料等の食品、乳液等の化粧品等の容器には、かかる粘着ラベルの他に、店頭陳列時に消費者の注意を喚起してその広告効果を高めるために、商品の特徴やキャッチコピー、キャンペーン情報等を強調して表示したラベルを容器表面から浮かせた状態で貼着する場合がある。このような貼着形態で使用されるラベルは、一般的にＰＯＰラベルやアイキャッチラベルと呼ばれる。
近年、特許文献１に記載されるような、再生樹脂を用いた容器本体に用いられる粘着ラベルや、ＰＯＰラベル（アイキャッチラベル）等に関しても、再生樹脂を積極的に使用することが求められている。
したがって、再生樹脂を含有し、かつ、高級感を有し、意匠性に優れる粘着ラベルが要望されていた。
【課題を解決するための手段】
【０００６】
本考案者らは上記課題を解決すべく、検討した結果、
（１）再生樹脂を含有する層を少なくとも１層以上有する基材、金属光沢層、及び粘着剤層を有する積層体を用いることで、資源の循環的な利用により石油資源の枯渇を抑制し、環境負荷の低減に貢献でき、さらに意匠性に優れる粘着ラベル素材を製造し得ること、及び、
（２）そのような粘着ラベル素材は、商品を販売する際に商品やその包装に貼着される、ＰＯＰラベル等の粘着ラベルとして好適に用いられること、が分かった。
本考案は、かかる知見に基づいて完成されたものである。
【０００７】
かくして本考案によれば、下記（１）〜（５）の粘着ラベル素材、（６）の粘着ラベル、及び（７）の物品が提供される。
【０００８】
（１）再生樹脂を含有する層を少なくとも１層以上有する基材と、前記基材の一方の側に、直接又はその他の層を介して積層された金属光沢層と、前記金属光沢層上に、直接又はその他の層を介して積層された粘着剤層と、を有する粘着ラベル素材。
（２）前記再生樹脂の少なくとも１種が、再生ポリエステル樹脂である、（１）に記載の粘着ラベル素材。
（３）前記再生ポリエステル樹脂が、メカニカルリサイクルポリエステル樹脂である、（２）に記載の粘着ラベル素材。
（４）前記再生樹脂を含有する層中の再生樹脂の含有量が、層全体を基準として４０質量％以上である、（１）〜（３）のいずれかに記載の粘着ラベル素材。
（５）前記再生樹脂を含有する層が、さらに非再生樹脂を含有するものである、（１）〜（４）のいずれかに記載の粘着ラベル素材。
（６）前記（１）〜（５）のいずれかに記載の粘着ラベル素材を用いて製造された粘着ラベル。
（７）物品本体の表面に、（６）に記載の粘着ラベルが貼着されてなる物品。
【考案の効果】
【０００９】
本考案によれば、再生樹脂を含有する層を少なくとも１層以上有する基材を有し、かつ、意匠性に優れる粘着ラベルが得られる粘着ラベル素材と、この粘着ラベル素材を用いて製造された粘着ラベル、及びこの粘着ラベルが貼着されてなる物品が提供される。
【図面の簡単な説明】
【００１０】
【図１】本考案の粘着ラベル素材の例を表す図である。
【図２】本考案の粘着ラベルの例を表す図である。
【図３】本考案の粘着ラベルが貼着されてなる物品の例を表す模式図である。
【考案を実施するための形態】
【００１１】
以下、本考案を、１）粘着ラベル素材、２）粘着ラベル、及び、３）物品、に項分けして詳細に説明する。
【００１２】
１）粘着ラベル素材
本考案の粘着ラベル素材は、再生樹脂を含有する層を少なくとも１層以上有する基材と、前記基材の一方の側に、直接又はその他の層を介して積層された金属光沢層と、前記金属光沢層上に、直接又はその他の層を介して積層された粘着剤層と、を有するものである。
【００１３】
本考案の粘着ラベル素材の一例を図１に示す。
図１に示す粘着ラベル素材１は、基材２上に、金属光沢層３を有し、金属光沢層３上に、粘着剤層４を有するものである。
本考案の粘着ラベル素材は、基材２と金属光沢層３の間にその他の層を有していてもよく、金属光沢層３と粘着剤層４の間にその他の層を有していてもよい。
【００１４】
〔基材〕
本考案の粘着ラベル素材を構成する基材は、他の層を担持するために用いられる層である。この基材は再生樹脂を含有する層を少なくとも１層以上有する。このため、本考案の粘着ラベル素材は、非再生樹脂のみからなる基材を用いた従来の粘着ラベル素材と比べて、資源の循環的な利用により石油資源の枯渇を抑制し、環境負荷の低減に貢献できる。
【００１５】
再生樹脂としては、再生ポリエステル樹脂、再生ポリオレフィン樹脂、再生塩化ビニル樹脂、再生スチレン樹脂、再生ビニルエーテル樹脂、再生ポリビニルアルコール樹脂、再生ポリアミド樹脂、再生ポリカーボネート樹脂、再生ポリスルホン樹脂等が挙げられる。
これらの中でも、粘着ラベルの素材として適していることから、再生ポリエステル樹脂が好ましい。
【００１６】
再生ポリエステル樹脂としては、再生ポリエチレンテレフタレート、再生ポリトリメチレンテレフタレート、再生ポリブチレンテレフタレート、再生ポリエチレンナフタレート、再生ポリブチレンナフタレート等が挙げられる。
これらの中でも、安定的に入手可能であることから、再生ポリエチレンテレフタレートが好ましい。
【００１７】
再生ポリエステル樹脂は、その再生方法によって区別することができる。例えば、メカニカルリサイクル法により再生されるメカニカルリサイクルポリエステル樹脂、ケミカルリサイクル法により再生されるケミカルリサイクルポリエステル樹脂等が知られている。
これらの中でも、品質と再生費用とのバランスに優れることから、再生ポリエステル樹脂としては、メカニカルリサイクルポリエステル樹脂が好ましい。
【００１８】
再生樹脂を含有する層中の再生樹脂の含有量は、層全体を基準として４０質量％以上が好ましく、５０質量％以上がより好ましく、資源の循環的な利用により石油資源の枯渇を抑制し、環境負荷の低減に貢献するという観点から６０質量％以上がさらに好ましい。再生樹脂を含有する層中の再生樹脂の含有量の上限は、好ましくは１００質量％である。
【００１９】
再生樹脂を含有する層は、さらに非再生樹脂を含有していてもよい。世界景気等の影響を受けて、再生樹脂を安定的に入手ができない場合や、再生樹脂や非再生樹脂の価格が大きく変動する場合があるが、再生樹脂と非再生樹脂を適宜組み合わせて用いることにより、粘着ラベル素材をより安定的に生産することができる。
【００２０】
非再生樹脂としては、特に限定されず、使用する再生樹脂の材質に合せて適宜選択して用いることができる。例えば、ポリエステル樹脂、ポリオレフィン樹脂、塩化ビニル樹脂、スチレン樹脂、ビニルエーテル樹脂、ポリビニルアルコール樹脂、ポリアミド樹脂、ポリカーボネート樹脂、ポリスルホン樹脂等が挙げられる。非再生樹脂は、化石資源由来の樹脂であってもよく、植物由来の樹脂であってもよい。
【００２１】
基材は、再生樹脂を含有する層を少なくとも１層以上有していれば単層構造を有していてもよいし、多層構造を有していてもよい。
【００２２】
多層構造を有する基材の製造方法は、特に限定されず、公知の方法を適宜利用することができる。例えば、複数の再生樹脂を含有する層を、粘着剤や接着剤を用いて貼合して積層してもよく、多層押出成形法により得られるものであってもよい。
粘着剤や接着剤は特に限定されず、従来公知のものを適宜選択して用いることができる。基材が多層構造を有する場合の層構成としては下記のような構成が考えられるが、これに限定されるものではない。
【００２３】
再生樹脂を含有する層／再生樹脂を含有する層
再生樹脂を含有する層／非再生樹脂のみからなる層
再生樹脂を含有する層／再生樹脂を含有する層／再生樹脂を含有する層
再生樹脂を含有する層／再生樹脂を含有する層／非再生樹脂を含有する層
再生樹脂を含有する層／非再生樹脂を含有する層／再生樹脂を含有する層
非再生樹脂を含有する層／再生樹脂を含有する層／非再生樹脂を含有する層
再生樹脂を含有する層／粘着剤（または接着剤）／再生樹脂を含有する層
再生樹脂を含有する層／粘着剤（または接着剤）／非再生樹脂のみからなる層
再生樹脂を含有する層／粘着剤（または接着剤）／再生樹脂を含有する層／粘着剤（または接着剤）／再生樹脂を含有する層
再生樹脂を含有する層／粘着剤（または接着剤）／再生樹脂を含有する層／粘着剤（または接着剤）／非再生樹脂を含有する層
再生樹脂を含有する層／粘着剤（または接着剤）／非再生樹脂を含有する層／粘着剤（または接着剤）／再生樹脂を含有する層
非再生樹脂を含有する層／粘着剤（または接着剤）／再生樹脂を含有する層／粘着剤（または接着剤）／非再生樹脂を含有する層
【００２４】
基材の厚みは特に限定されず、通常１０〜２００μｍである。
【００２５】
基材の表面は、未処理であってもよいが、易接着コート処理、コロナ処理、火炎処理、オゾン処理、プラズマ処理等の接着性改質処理を施してもよい。
【００２６】
また、本考案においては、基材の、少なくとも一方の側に易接着コート処理が施されていることが好ましい。易接着コート処理とは、基材上に樹脂等をコーティングすることで易接着層を設け、接着性を向上させるものである。
易接着層を設けることで、後述する金属光沢層や印刷層と基材との密着性が向上する。
易接着層を形成する樹脂としては、特に限定されず、従来公知のものを適宜選択して用いることができる。易接着層の材料としては、特に限定されないが、例えば、ポリエステル系樹脂、ウレタン系樹脂、ポリエステルウレタン系樹脂、アクリル系樹脂等を使用することができる。該ポリエステル系樹脂層は架橋されていることが好ましく、架橋剤としてはメラミン系架橋剤やエポキシ系架橋剤等が挙げられる。
易接着層の厚みは特に限定されず、通常０．００５〜１０μｍ、好ましくは０．０１〜５μｍである。
【００２７】
〔金属光沢層〕
本考案の粘着ラベル素材を構成する金属光沢層は金属光沢を有する層である。この金属光沢層は、基材の一方の側に、直接又はその他の層を介して積層される。
【００２８】
本考案の粘着ラベル素材は、金属光沢層を有することで、高級感を高め、意匠性に優れたものとなる。これにより、本考案の粘着ラベル素材が貼着されてなる物品は、消費者・購買者の目を引く美観を備えることができる。
金属光沢層としては、金属蒸着層、金属箔、金属粒子などの金属光沢粒子を含む印刷インキを用いて公知の印刷法にて形成された金属光沢印刷層などが挙げられる。例えば、金属光沢層は、銀色を呈する。例えば、金属光沢層は、金属蒸着層、金属箔の場合には、本考案の粘着ラベル素材は、水蒸気やガスのバリア性に優れ、保香性・遮光性・隠蔽性にも優れたものとなる。
【００２９】
金属光沢層に含まれる金属元素としては、金属光沢を有する層を形成し得るものであれば特に限定されない。金属元素としては、ナトリウム、カリウム、マグネシウム、イットリウム、チタン、ジルコニウム、ホウ素、アルミニウム、ケイ素、スズ、鉛等の単体金属またはその群から選ばれた二種以上の金属からなる合金、または金属化合物等が挙げられる。
【００３０】
金属光沢層の厚みは特に限定されず、金属蒸着層の場合には、通常５ｎｍ〜１μｍであり、金属箔の場合には、通常１μｍ〜１００μｍであり、金属光沢印刷層の場合には、通常１μｍ〜１０μｍである。
金属光沢層は、前記基材上に、直接又はその他の層を介して全体（すなわち、面全体）に亘って積層されていてもよく、或いは、一部分を除いた残部全体に亘って積層されていてもよい。
【００３１】
〔粘着剤層〕
本考案の粘着ラベル素材を構成する粘着剤層は、被着物に対する貼着性を有する層である。本考案の粘着ラベル素材を用いて製造された粘着ラベルを、商品等表示ラベルとして使用する際は、この粘着剤層を利用して商品やその包装に貼着される。
【００３２】
粘着剤層を構成する粘着剤は特に限定されない。粘着剤としては、アクリル系粘着剤、ウレタン系粘着剤、シリコーン系粘着剤、ポリエステル系粘着剤、ゴム系粘着剤等が挙げられる。
【００３３】
粘着剤層の厚みは特に限定されず、通常５〜１００μｍ、好ましくは１０〜５０μｍである。粘着剤層は、前記金属光沢層上に、直接又はその他の層を介して全体（すなわち、面全体）に亘って積層されていてもよく、或いは、一部分を除いた残部全体に亘って積層されていてもよい。
【００３４】
〔その他の層〕
本考案の粘着ラベル素材は、基材、金属光沢層、粘着剤層以外の層を有していてもよい。基材、金属光沢層、粘着剤層以外の層としては、剥離シート、保護層等が挙げられる。  
【００３５】
本考案の粘着ラベル素材は、前記粘着剤層上に剥離シートを有していてもよい。
剥離シートは、粘着ラベル素材の運搬及び保管時に、粘着剤層を保護するためのものあり、最終的には剥離除去されるものである。
【００３６】
剥離シートの厚みは特に制限はないが、通常１〜３００μｍであり、好ましくは１０〜１００μｍである。
【００３７】
剥離シートを構成する基材シートとしては、グラシン紙、コート紙、上質紙等の紙基材；これらの紙基材にポリエチレンやポリプロピレン等の熱可塑性樹脂をラミネートしたラミネート紙；上記紙基材に、セルロース、デンプン、ポリビニルアルコール、アクリル−スチレン樹脂等で目止め処理を行った基材；ポリエステルフィルム、ポリオレフィンフィルムなど樹脂フィルム；等が挙げられる。
【００３８】
また、剥離シートの表面には、粘着層の剥離性を向上させるために、シリコーン樹脂などから構成される剥離剤層が設けられてもよい。剥離剤層は、剥離シートの最外層を構成するものである。
【００３９】
剥離剤としては、ポリエチレン、ポリプロピレン等のオレフィン系樹脂；イソプレン系樹脂、ブタジエン系樹脂等のゴム系エラストマー；長鎖アルキル系樹脂；アルキド系樹脂；フッ素系樹脂；シリコーン系樹脂；等を含むものが挙げられる。
剥離剤層の形成方法は特に限定されず、公知の方法を適宜利用することができる。
【００４０】
本考案の粘着ラベル素材は、前記金属光沢層上に保護層を有していてもよい。
保護層を有することで、金属光沢層に傷がつきにくくなり、粘着ラベルとして使用する際に優れた意匠性が持続する。
保護層を形成する樹脂としては、特に限定されず、従来公知のものを適宜選択して用いることができる。
【００４１】
〔粘着ラベル素材の層構成〕
本考案の粘着ラベル素材の層構成としては、以下のものが挙げられるが、これに限定されるものではない。
層構成（１）：基材／金属光沢層／粘着剤層
層構成（２）：易接着層／基材／金属光沢層／粘着剤層
層構成（３）：基材／易接着層／金属光沢層／粘着剤層
層構成（４）：基材／金属光沢層／保護層／粘着剤層
層構成（５）：基材／金属光沢層／粘着剤層／剥離シート
層構成（６）：易接着層／基材／易接着層／金属光沢層／粘着剤層
層構成（７）：易接着層／基材／金属光沢層／保護層／粘着剤層
層構成（８）：易接着層／基材／金属光沢層／粘着剤層／剥離シート
層構成（９）：基材／易接着層／金属光沢層／保護層／粘着剤層
層構成（１０）：基材／易接着層／金属光沢層／粘着剤層／剥離シート
層構成（１１）：基材／金属光沢層／保護層／粘着剤層／剥離シート
層構成（１２）：易接着層／基材／易接着層／金属光沢層／保護層／粘着剤層
層構成（１３）：易接着層／基材／易接着層／金属光沢層／粘着剤層／剥離シート
層構成（１４）：易接着層／基材／金属光沢層／保護層／粘着剤層／剥離シート
層構成（１５）：基材／易接着層／金属光沢層／保護層／粘着剤層／剥離シート
層構成（１６）：易接着層／基材／易接着層／金属光沢層／保護層／粘着剤層／剥離シート
【００４２】
また、本考案の粘着ラベル素材は、前記金属光沢層と粘着剤層との間に、さらに、別の基材を有する構成であってもよい。以下、この位置にある基材を、「第２の基材」ということがある。
第２の基材を有する粘着ラベル素材は、公知の方法を適宜利用して製造することができ、例えば、金属光沢層と第２の基材を、公知の粘着剤（または接着剤）を用いて貼合することで、製造することが出来る。
このような本考案の粘着ラベル素材の層構成としては、以下のものが挙げられるが、これに限定されるものではない。
層構成（１７）：基材／金属光沢層／粘着剤（または接着剤）／第２の基材／粘着剤層／剥離シート
層構成（１８）：易接着層／基材／金属光沢層／粘着剤（または接着剤）／第２の基材／粘着剤層／剥離シート
層構成（１９）：基材／易接着層／金属光沢層／粘着剤（または接着剤）／第２の基材／粘着剤層／剥離シート
層構成（２０）：基材／金属光沢層／保護層／粘着剤（または接着剤）／第２の基材／粘着剤層／剥離シート
層構成（２１）：易接着層／基材／易接着層／金属光沢層／粘着剤（または接着剤）／第２の基材／粘着剤層／剥離シート
層構成（２２）：易接着層／基材／金属光沢層／保護層／粘着剤（または接着剤）／第２の基材／粘着剤層／剥離シート
層構成（２３）：基材／易接着層／金属光沢層／保護層／粘着剤（または接着剤）／第２の基材／粘着剤層／剥離シート
層構成（２４）：易接着層／基材／易接着層／金属光沢層／保護層／粘着剤（または接着剤）／第２の基材／粘着剤層／剥離シート
【００４３】
第２の基材としては、先に説明した基材と同様のものが挙げられる。また、第２の基材は、再生樹脂を含有する層を有さないものであってもよい。
本考案の粘着ラベル素材において、基材と第２の基材は同じものであってもよいし、異なるものであってもよい。
【００４４】
本考案の粘着ラベル素材は、再生樹脂を含有する層を少なくとも１層以上有する基材と金属光沢層を有する。したがって、本考案の粘着ラベル素材を用いることで、環境負荷の低減に貢献でき、さらに、商品を販売する際に商品やその包装に貼着される、ＰＯＰラベル等の粘着ラベルとして好適な粘着ラベルを製造することができる。
【００４５】
２）粘着ラベル
本考案の粘着ラベルは、本考案の粘着ラベル素材を用いて製造されたものである。
本考案の粘着ラベルの一例を図２に示す。
本考案の粘着ラベル５は、粘着ラベル素材１の表面（図２における基材２の上面）の少なくとも一部に、印刷層６が設けられている。
印刷層を形成する方法としては、例えば、フレキソ印刷、オフセット印刷、凸版印刷、シルクスクリーン印刷、熱転写方式、インクジェット方式、電子写真（静電）方式、等の公知の方法を用いることができる。
また、本考案の粘着ラベルは、印刷受容層（図示せず）が設けられていてもよい。また、必要に応じて、印刷層６上に、ラミネート加工を行ってもよい。
【００４６】
また、本考案の粘着ラベルは、高級感を有し、意匠性に優れることから、食品、飲料、菓子、日用品、化粧品、医薬品、洗剤、シャンプー等の容器やその包装に貼着されるラベルや、ＰＯＰラベル（アイキャッチラベル）として好ましく用いられる。
本考案の粘着ラベルがＰＯＰラベル（アイキャッチラベル）として用いられる場合、粘着ラベルの粘着剤層の表面の一部は、非粘着部を有する。非粘着部を形成する方法としては、特に限定されず、例えば、粘着剤を部分塗布する方法や、粘着剤層の表面の一部に、非粘着材料が塗布されて非粘着部を形成する方法（いわゆる糊殺し処理）、粘着剤層の表面の一部に、フィルムを積層する方法等の、従来公知の方法を適宜選択すればよい。また、非粘着部には、印刷層が設けられていてもよい。
本考案の粘着ラベルは、再生樹脂を含有する層を少なくとも１層以上有する基材と金属光沢層を有する。したがって、本考案の粘着ラベル素材を用いることで、環境負荷の低減に貢献でき、さらには、本考案の粘着ラベルが貼着されてなるもの物品も、環境負荷の低減に貢献したものとなる。
【００４７】
３）物品
本考案の物品は、物品本体の表面に、本考案の粘着ラベルが貼着されてなるものである。
本考案の物品の一例を図３に示す。
図３（Ａ）に示す物品７は、本考案の粘着ラベル８の全面を商品又は商品の包装９に貼着してなるものである。
一方、図３（Ｂ）示す物品１０は、本考案の粘着ラベル１１の一部を商品又は商品の包装１２に貼着し、粘着ラベル１１の一部を商品又は商品の包装１２表面から浮いた状態で貼着しているものである。このような貼着形態で使用される粘着ラベル１１はＰＯＰラベルやアイキャッチラベルと呼ばれ、本考案の粘着ラベルに適した使用態様である。
【００４８】
本考案の粘着ラベルが貼着される物品本体としては特に限定されない。物品本体の材質としては、例えば、ガラス、紙、プラスチック、金属等が挙げられる。
物品本体としては、例えば、食品、飲料、菓子、日用品、化粧品、医薬品、洗剤、シャンプー等の容器や包装材、パソコン、コピー機やエアコンなどの家電製品等が挙げられる。本考案の物品において、物品本体は、再生樹脂を使用したものであっても、再生樹脂を使用していないものであってもよい。本考案の物品の物品本体に再生樹脂を使用していない場合であっても、本考案の粘着ラベルを貼着することで、環境負荷の低減に貢献することができる。
【実施例】
【００４９】
以下、実施例を挙げて本考案を更に詳細に説明する。但し、本考案は、以下の実施例になんら限定されるものではない。
各例中の部及び％は、特に断りのない限り、質量基準である。
【００５０】
実施例において使用した製造原料を以下に示す。
メカニカルリサイクルポリエステル樹脂フィルム１（厚さ５０μｍ、メカニカルリサイクルポリエステル樹脂の含有量：８０質量％、非再生樹脂の含有量：２０質量％）
メカニカルリサイクルポリエステル樹脂フィルム２（厚さ１２５μｍ、メカニカルリサイクルポリエステル樹脂の含有量：５０％、非再生樹脂の含有量：５０質量％）
【００５１】
［製造例１］
剥離シート（リンテック社製、「８Ｋ」）に、アクリル系粘着剤（リンテック社製、「ＰＡＴ１」）を塗布し、得られた塗膜を乾燥して粘着剤層（厚さ２５μｍ）を形成し、粘着剤層付剥離シート（Ａ）を得た。
【００５２】
［実施例１］
基材としてのメカニカルリサイクルポリエステル樹脂フィルム１の一方の面に、ポリエステル系易接着層（厚さ１μｍ）を形成した。次いで、前記メカニカルリサイクルポリエステル樹脂フィルム１の易接着層を形成していない面に、金属光沢層として蒸着法によりアルミニウム層（厚さ１５０ｎｍ）を形成し、積層体（１）を得た。
製造例１で得た粘着剤層付剥離シート（Ａ）と積層体（１）とを、粘着剤層付剥離シート（Ａ）の粘着剤層が積層体（１）の金属光沢層と接するように貼合することで、上述した層構造（８）を有する粘着ラベル素材を得た。
【００５３】
［実施例２］
メカニカルリサイクルポリエステル樹脂フィルム１の両面に、ポリエステル系易接着層（厚さ１μｍ）を形成したこと以外は、実施例１と同様にして、上述した層構造（１３）を有する粘着ラベル素材を得た。
【００５４】
［実施例３］
実施例１において、アルミニウム層（金属光沢層）上に、ポリエステル系保護層（厚さ１μｍ）を形成したこと以外は、実施例１と同様にして、上述した層構造（１４）を有する粘着ラベル素材を得た。
【００５５】
［実施例４］
メカニカルリサイクルポリエステル樹脂フィルム１の一方の面に、ポリエステル系易接着層（厚さ１μｍ）を形成し、他方の面に、金属光沢層として、蒸着法によりアルミニウム層（厚さ１５０ｎｍ）を形成し、積層体を得た。次いで、アクリル系粘着剤（リンテック社製、「ＰＬ−２」）を用いて、メカニカルリサイクルポリエステル樹脂フィルム２と、得られた積層体のアルミニウム層とを貼合した後、粘着剤層付剥離シート（Ａ）の粘着剤層がメカニカルリサイクルポリエステル樹脂フィルム２と接するように貼合することで、上述した層構造（１８）を有する粘着ラベル素材を得た。
【００５６】
［実施例５］
メカニカルリサイクルポリエステル樹脂フィルム１の一方の面に、金属光沢層として、蒸着法によりアルミニウム層（厚さ１５０ｎｍ）を形成した。
これとは別に、メカニカルリサイクルポリエステル樹脂フィルム２の一方の面に、ポリエステル系易接着層（厚さ１μｍ）を形成した。その後、ドライラミネート用接着剤を用いて、メカニカルリサイクルポリエステル樹脂フィルム１とメカニカルリサイクルポリエステル樹脂フィルム２とを貼合し、［易接着層／多層構造を有する基材／アルミニウム層］の層構造を有する積層体を得た。
次いで、実施例１と同様にして、粘着剤層付剥離シート（Ａ）の粘着剤層がアルミニウム層と接するように貼合することで、上述した層構造（８）を有する粘着ラベル素材を得た。
【符号の説明】
【００５７】
１：粘着ラベル素材
２：基材
３：金属光沢層
４：粘着剤層
５：粘着ラベル
６：印刷層
７，１０：粘着ラベルが貼付されてなる物品
８，１１：粘着ラベル
９，１２：商品又は商品の包装
【図１】
0003217989.tif 000003
【図２】
0003217989.tif 000004
【図３】
0003217989.tif 000005